СПОСОБ ИЗГОТОВЛЕНИЯ ЭЛЕКТРОДОВ ЭЛЕКТРОДУГОВЫХ ПЛАЗМАТРОНОВ

1, Способ изготовления электродов электродуговых плазматронов, заключающийся в совместном прессовании и спекании порошка в плазме искрового разряда, отличающийся тем, что помещают нанопорошок меди с размерами частиц 10-15 нм в пресс-форму, соответствующую форме электрода, а прессование и спекание проводят при температуре 1000-2000°C в течение 4-10 мин.
2. Способ по п.1, отличающийся тем, что прессование и спекание нанопорошка меди проводят при давлении прессования 13,22 МПа и величине импульсного электрического тока, пропускаемого через порошок меди 1,05 кА.
3. Способ по п.1, отличающийся тем, что в пресс-форму помещают нанопорошок меди с легирующими добавками в виде нанопорошков циркония и/или хрома, и/или серебра с размерами частиц 10-20 нм.
4. Способ по п.3, отличающийся тем, что прессование и спекание смеси нанопорошков меди и циркония в количестве не более 2 вес.% проводят при давлении прессования 23,2 МПа и величине импульсного электрического тока 1,15 кА.
5. Способ по п.3, отличающийся тем, что прессование и спекание смеси нанопорошков меди, циркония и хрома в количестве не более 2 вес.% проводят при давлении прессования 23.2 МПа и величине импульсного электрического тока 1,17 кА.
6. Способ по п.3, отличающийся тем, что прессование и спекание смеси нанопорошков меди, циркония и серебра в количестве не более 2 вес.% проводят при давлении прессования 23,2 МПа и величине импульсного электрического тока 1,08 кА.